상기 단심 이 붕화 마그네슘 초전 도 선 의 제조 에 사용 된 마그네슘 - 붕소 혼합물 ( Mg : B = 1 : 2 의 원 자비 ) 을 초전 도 선 이 삽입 된 접합 용기 에 장입 하 고 장입구 에 상기 고온 실링 물질 ( Coptalite , 제 2 실링 부재 ) 을 부착 시켰 다 . 상기 접합 용기 에 플러그 를 삽입 하 고 압력 을 가해 주 어 상기 고온 실링 물질 로 접합 용기 를 밀폐 시켰 다 . 상기 고온 실링 물질 은 150 ℃ 건조 오븐 에서 15 분 간 가열 하 여 상기 삽입구 를 완전 밀폐 하 였 다 . 상기 압력 은 장입 한 마그네슘 - 붕소 혼합물 의 밀도 를 변화 시키 는 것 을 목적 으로 한다 . 상기 압력 은 마그네슘 - 붕소 혼합물 의 밀도 를 초전 도 선 코어 의 밀도 에 대비 하 여 30 내지 60 % 수준 이 되 도록 변화 시킬 수 있 는 압력 을 사용 한다 . 상기 마그네슘 - 붕소 혼합물 의 밀도 가 초전 도 선 코어 의 밀도 에 대비 하 여 30 % 미만 이 면 열처리 후 에 기공도 ( % void ) 가 증가 하 여 초전 도 성능 이 매우 감소 하 게 되 는 문제점 이 있 으며 60 % 를 초과 하 면 가압 가공 시 초전 도 선 코어 가 손상 될 수 있 다 .